FR 2845518 A1 20040409 FR 0350130 A 20030425 REALISATION D'UN SUBSTRAT SEMICONDUCTEUR DEMONTABLE ET OBTENTION D'UN ELEMENT SEMICONDUCTEUR DESCRIPTION DOMAINE TECHNIQUE La présente invention concerne un procédé de réalisation d'un substrat semiconducteur démontable. Elle concerne également un procédé d'obtention d'un 10 élément en matériau semiconducteur. ETAT DE LA TECHNIQUE ANTERIEURE Le document FR-A-2 681 472 (correspondant au brevet américain n0 5 374 564) décrit un procédé de fabrication de films minces de matériau semiconducteur. 15 Il divulgue que l'introduction d'un gaz rare ou d'hydrogène dans un substrat est susceptible d'induire, dans certaines conditions, la formation de microcavités ou micro-bulles à une profondeur voisine de la profondeur moyenne de pénétration des ions implantés. 20 Par la mise en contact intime de ce substrat, par sa face implantée, avec un raidisseur et la réalisation d'un traitement thermique adapté, il peut s'opérer une interaction entre les micro-cavités ou micro-bulles présentes dans la zone implantée. Cette interaction 25 peut alors conduire à une fracture au niveau de la zone implantée du substrat semiconducteur. Deux parties sont alors obtenues: un film semiconducteur adhérant au raidisseur d'une part et le reste du substrat initialement implanté d'autre part. Le reste du 30 substrat peut être recyclé et réutilisé. Ce procédé B 14239.3 PRI/JL permet en particulier de reporter une couche mince de matériau sur un substrat support pouvant être de nature différente. Il permet notamment la fabrication de substrats SOI ("Silicon On Insulator"). Ce procédé peut également s'appliquer à la fabrication d'un film mince de matériau solide autre qu'un matériau semiconducteur, tel que par exemple un matériau conducteur ou diélectrique, cristallin ou pas, 10 comme le divulgue le document FR-A-2 748 850 (correspondant au brevet américain n06 190 998). Par ailleurs, le document FR-A-2 748 851 (correspondant au brevet américain n06 020 252) expose un procédé permettant d'inclure des étapes 15 technologiques nécessitant l'utilisation de températures élevées, par exemple 900'C, entre l'étape d'implantation ionique initiale et l'étape finale de séparation. Ces étapes intermédiaires comportant des traitements thermiques peuvent être effectuées sans 20 dégrader l'état de surface de la face plane de la plaquette et sans générer la fracture au niveau de la zone implantée, qui induirait la séparation de la couche mince superficielle. Elles peuvent par exemple faire partie des opérations de réalisation de 25 composants électroniques. Dans ce cas, l'étape d'implantation ionique, par exemple d'hydrogène, doit être faite dans une gamme de doses appropriées. L'étape de séparation finale pourra alors être effectuée soit par traitement thermique, soit par application d'une 30 contrainte mécanique à la structure soit encore par combinaison de ces deux traitements. B 14239.3 PRI/JL Le document FR-A-2 809 867 divulgue un procédé comprenant une étape d'introduction d'espèces gazeuses selon une couche enterrée dans le substrat, 5 qui mènera à la formation de micro-cavités dans cette couche. La zone implantée enterrée ainsi fragilisée délimite une couche mince avec une face du substrat. Le procédé comporte également une étape d'élimination de tout ou partie des espèces gazeuses de la zone 10 fragilisée. Cette évacuation de la phase gazeuse autorise la réalisation ultérieure de traitements à hautes températures et ce sans induire une déformation de la surface (par exemple sous forme de cloques ou "blisters") ou une séparation totale ou partielle de la 15 couche superficielle. Une étape de surfragilisation de la zone des micro-cavités peut optionnellement être effectuée par la réalisation de traitements thermiques appropriés, par l'application de contraintes mécaniques ou encore par combinaison de ces deux types de 20 traitements. Cette surfragilisation de la zone enterrée pourra par exemple faciliter la séparation finale entre la couche superficielle du substrat et le substrat. L'étape d'implantation des espèces gazeuses est effectuée dans une gamme de doses adaptées permettant 25 d'une part la réalisation d'une fragilisation suffisante de la zone enterrée et d'autre part l'élimination postérieure des espèces gazeuses. Dans le document FR-A-2 758 907 30 (correspondant au brevet américain no 6 316 333), le procédé décrit permet de reporter une couche de B 14239.3 PRI/JL matériau, par exemple du silicium, sur laquelle ont pu être réalisés des composants. Le substrat comprenant la couche processée est préparé de sorte que certaines zones à la surface soient masquées. Les espèces 5 introduites dans ce substrat par une étape d'implantation ionique se trouvent alors localisées dans les zones non masquées. Les zones masquées par contre ne reçoivent pas d'ions. Au niveau des zones implantées, on obtient donc une couche enterrée de 10 défauts spécifiques liés à l'introduction des espèces gazeuses, tels que des micro-bulles, microcavités ou encore micro-fissures. Les zones masquées peuvent être choisies de sorte à protéger les zones actives des composants susceptibles de subir une dégradation lors 15 de la traversée des ions implantés. Typiquement, les dimensions des zones masquées sont décrites de l'ordre de 1 pm. La solidarisation ultérieure du substrat comportant la couche processée et comportant des régions localement implantées, suivie d'un traitement 20 de séparation, pouvant notamment comprendre un recuit à une température moyenne (environ 400'C), permet alors de reporter la couche active de composants sur un substrat support. En effet, le développement des cavités et micro-fissures au niveau des zones 25 implantées est apte à provoquer la séparation sur pleine plaque de la couche superficielle. Les résultats publiés par C.H. Yun et al. ("Transfer of patterned ion-cut silicon layer", Applied Physics Letters, vol 73, n019, nov. 1998 et "Ioncut 30 silicon layer transfer with patterned implantation of hydrogen", Electrochemical Society Proceedings, vol 99- B 14239.3 PRI/JL 3, p 125) ont montré que les zones masquées lors de l'étape d'implantation peuvent se traduire par des carrés ou des lignes dont les dimensions maximales sont respectivement de l'ordre de 15 pm x 15 pm et 15 vm x 5 100 pm. Les zones implantées séparant ces motifs masqués doivent au minimum être de 5 pm. Il peut alors s'opérer le transfert de la couche superficielle sur un support, à partir d'un traitement thermique ou par application de forces mécaniques externes à la 10 structure. Les auteurs notent cependant que la couche superficielle reportée comporte des inhomogénéités de reliefs au niveau des zones non implantées. Ces inhomogénéités sont d'autant plus fortes que les dimensions sont importantes (entre 10 et 15 pm). Les 15 auteurs expliquent que ces reliefs irréguliers proviennent de la déviation de la fissure dans les plans de clivage (111) du substrat. Un autre procédé permet également 20 l'élaboration d'un substrat démontable, capable de supporter un traitement à haute température (environ 11000C) avant le démontage final de la couche superficielle processée. Ce procédé est basé sur une implantation locale, rendue possible par l'utilisation 25 d'un masque au moment de l'introduction des ions (hydrogène et/ou autres espèces telles que par exemple des gaz rares) . La taille des régions implantées est étudiée de sorte que les traitements thermiques ultérieurs de fragilisation de la zone enterrée et/ou 30 requis pour tout ou partie des étapes de réalisation des composants n'induisent pas de dégradation de la B 14239.3 PRI/JL surface. Cette contrainte est liée aux étapes ultérieures d'élaboration de composants, par exemple microélectroniques, qui nécessitent un parfait état de surface. L'obtention de substrats démontables, c'est-à-dire comprenant une couche superficielle délimitée par la surface du substrat et par une zone enterrée fragilisée, lesdits substrats étant compatibles avec la mise en oeuvre d'étapes technologiques destinées à fabriquer des composants et pouvant requérir des traitements à hautes températures, présente un intérêt croissant. Les applications photovoltaques ont une exigence supplémentaire qui est 15 l'utilisation d'un procédé à faible cot. Le document FR-A-2 748 850, cité ci-dessus, propose une méthode de fragilisation d'un substrat selon une couche enterrée, par introduction en faible 20 dose d'une espèce gazeuse (par exemple l'hydrogène). La dose implantée doit être choisie de telle sorte qu'un recuit thermique n'induise pas de déformation ou d'exfoliation de surface. Selon les forces mécaniques applicables pour induire la séparation, le stade de 25 fragilisation atteint au niveau de la zone implantée peut alors se révéler insuffisant. Il peut alors être intéressant d'augmenter le niveau de fragilisation de la zone implantée. D'après le procédé décrit dans le document FR-A-2 809 867, cité ci-dessus, l'introduction d'une B 14239.3 PRI/JL dose contrôlée permet à la fois de fragiliser la zone enterrée puis d'évacuer le gaz, cela afin de limiter un effet de pression lors d'une montée en température. On n'a donc pas de déformation ou d'exfoliation de la 5 surface lors d'étapes technologiques à hautes températures. Cette technique nécessite un contrôle rigoureux de la dose et de l'homogénéité de dose des espèces implantées. Il peut se révéler intéressant de relâcher des contraintes technologiques relatives à une 10 fenêtre étroite de paramètres d'implantation. Le document FR-A-2 758 907, cité ci-dessus, propose une introduction locale d'espèces gazeuses après réalisation des composants dans la couche 15 superficielle du substrat. L'introduction de ces espèces mène à la formation d'une couche enterrée discontinue de micro-cavités susceptibles de générer la fracture après solidarisation du substrat processé sur un substrat support. Le substrat est donc fragilisé 20 après la réalisation des différentes étapes technologiques de fabrication des composants. La taille accessible des zones à masquer (qui correspondent aux zones actives des composants) peut se révéler limitative selon les applications visées. Par exemple, 25 pour des tailles de composants de plusieurs dizaines de pm à plusieurs centaines de tlm, cette technique est difficile à mettre en òuvre. De plus, selon la technologie de réalisation des composants utilisée, l'épaisseur de la couche active, c'est-à-dire 30 comportant les composants, peut atteindre plusieurs pm (par exemple, environ 50 pm pour les cellules B 14239.3 PRI/JL photovoltaques en silicium). L'introduction des espèces gazeuses à une forte profondeur tout en protégeant efficacement les zones par masquage peut alors s'avérer délicate, notamment à cause des 5 équipements nécessaires (implanteurs spécifiques, accélérateurs) ainsi que coteuse, par exemple pour les applications photovoltaques. Un substrat démontable peut également être 10 réalisé selon le procédé décrit ci-dessus et utilisant un masque au moment de l'introduction des ions. Ce procédé met en oeuvre une étape intermédiaire de masquage préalable à l'implantation qui permettra par un confinement latéral des micro-fissures enterrées de 15 limiter fortement l'apparition de déformations sous forme de cloques à la surface du substrat. L'état de surface de substrat est alors parfaitement compatible avec différentes étapes de réalisation de composants, par exemple microélectroniques. Par contre, ce procédé 20 peut présenter le désavantage d'un cot élevé, notamment dans des domaines d'application tels que le photovoltaque. EXPOS DE L'INVENTION La présente invention a été conçue dans un 25 souci de réduction des cots, mais en gardant pour objectif l'obtention d'une couche superficielle processée pouvant être séparée ou détachée de son substrat sans casse ni détérioration de la structure. B 14239.3 PRI/JL L'invention a donc pour objet un procédé de réalisation d'un substrat semiconducteur démontable, comprenant les étapes suivantes - introduction d'espèces gazeuses dans le 5 substrat selon des conditions permettant la constitution d'une couche fragilisée par la présence dans cette couche de micro-cavités et/ou de microbulles, une couche mince de matériau semiconducteur étant ainsi délimitée entre la couche fragilisée et une 10 face du substrat, - traitement thermique du substrat pour augmenter le niveau de fragilisation de la couche fragilisée, ce traitement thermique étant mené jusqu'à l'apparition de déformations locales de ladite face du 15 substrat sous forme de cloques mais sans générer d'exfoliations de la couche mince lors de cette étape et au cours de la suite du procédé, épitaxie de matériau semiconducteur sur ladite face du substrat pour fournir au moins une 20 couche épitaxiée sur ladite couche mince. L'introduction d'espèces gazeuses peut être réalisée par implantation ionique ou implantation par immersion plasma. Avant l'étape de traitement thermique du 25 substrat, il peut être prévu une étape de formation d'un épaississeur dont l'épaisseur est suffisamment grande pour ne pas générer d'exfoliations dans la couche mince et suffisamment petite pour éviter la séparation du substrat au niveau de la couche 30 fragilisée lors de l'étape de traitement thermique de la couche fragilisée. L'épaississeur peut alors être B 14239.3 PRI/JL éliminé totalement ou partiellement avant l'étape d'épitaxie. Il peut être prévu une étape supplémentaire de soumission de la couche épitaxiée à au moins une 5 étape de réalisation de composants. Il peut s'agir d'une étape de réalisation de composants photovoltaques. Il peut être également prévu une étape supplémentaire de formation d'une couche de protection 10 sur la couche épitaxiée, cette couche de protection étant destinée à protéger la couche épitaxiée d'une attaque chimique destinée à la séparation du substrat au niveau de la couche fragilisée. L'invention a aussi pour objet un procédé 15 d'obtention d'un élément de matériau semiconducteur, caractérisé en ce qu'il comprend les étapes suivantes: - fourniture d'un substrat semiconducteur démontable obtenu par le procédé de réalisation d'un substrat semiconducteur démontable tel que décrit ci20 dessus, - démontage du substrat semiconducteur démontable par détachement de ce substrat au niveau de la couche fragilisée, le détachement étant soit total pour fournir un élément de matériau semiconducteur 25 formant membrane et constitué de la couche mince de matériau semiconducteur et de la couche épitaxiée, soit partiel pour fournir un ou plusieurs éléments de matériau semiconducteur formant un ou plusieurs composants et constitué(s) d'une partie de la couche 30 mince de matériau semiconducteur et de la couche épitaxiée. B 14239.3 PRI/JL Il peut aussi être prévu une étape supplémentaire de fixation de la couche épitaxiée sur un support avant l'étape de démontage. Le détachement peut résulter de l'application d'une contrainte en traction et/ou d'une contrainte en cisaillement. Il peut résulter de la mise en oeuvre d'une étape d'introduction d'espèces gazeuses supplémentaires dans la couche fragilisée, puis d'une étape de contrainte mécanique et/ou de traitement 10 thermique de la couche fragilisée. Il peut aussi résulter de l'application d'une contrainte d'ouverture au niveau de la couche fragilisée. Il peut encore résulter d'une attaque chimique de la couche fragilisée. Il peut encore résulter d'une combinaison 15 de ces méthodes. L'étape de fourniture d'un substrat semiconducteur démontable peut comprendre la fourniture d' un substrat qui a déjà été démonté et qui est obtenu par le procédé de réalisation d' un substrat 20 semiconducteur démontable ci-dessus et sans conditionnement préalable de surface. BREVE DESCRIPTION DES DESSINS L'invention sera mieux comprise et d'autres 25 avantages et particularités apparaîtront à la lecture de la description qui va suivre, donnée à titre d'exemple non limitatif, accompagnée des dessins annexés par lesquels: - la figure 1 est une vue en coupe 30 transversale d'un substrat semiconducteur soumis à une B 14239.3 PRI/JL implantation ionique destinée à former une couche enterrée fragilisée, selon l'invention; - la figure 2 est une vue en coupe transversale du substrat semiconducteur de la figure 1 5 ayant subi un traitement thermique permettant d'augmenter le niveau de fragilisation de la couche enterrée fragilisée, selon l'invention; - la figure 3 est une vue en coupe transversale du substrat semiconducteur de la figure 2 10 après l'épitaxie d'une couche de matériau semiconducteur sur toute la face implantée du substrat, selon l'invention; - la figure 4 est une vue en coupe transversale du substrat semiconducteur de la figure 2 15 après l'épitaxie d'une couche de matériau semiconducteur sur une partie de la face implantée du substrat, selon l'invention; - la figure 5 est une vue en coupe transversale du substrat semiconducteur de la figure 3 20 après réalisation de composants dans la couche épitaxiée, selon l'invention; la figure 6 est une vue en coupe transversale du substrat semiconducteur de la figure 5 après fixation de la couche épitaxiée sur un support, 25 selon l'invention; - la figure 7 est une vue en coupe transversale du substrat semiconducteur fixé à son support, comme montré sur la figure 6, au cours de l'étape de séparation, selon l'invention. B 14239.3 PRI/JL EXPOS D TAILL DE MODES DE R ALISATION PARTICULIERS Le procédé selon l'invention s'applique en particulier au domaine d'applications photovoltaques. Il permet la réalisation d'un substrat (en particulier 5 en silicum) comportant une couche fragilisée enterrée, qui pourra subir les différentes étapes de croissance épitaxiale et d'élaboration des cellules, propres à l'application photovoltaque visée, puis autorisera la séparation finale entre la couche superficielle 10 processée et le reste du substrat. Ce procédé est basé sur l'implantation d'espèces gazeuses telles que des ions d'hydrogène et/ou de gaz rares, aptes à créer, autour de la profondeur de concentration maximale, une zone 15 fragilisée par des micro-cavités, "platelets" et/ou micro-bulles. Un traitement thermique permettant d'augmenter le niveau de fragilisation de la couche fragilisée est réalisée. Ce traitement thermique sera appelé par la suite traitement thermique de 20 fragilisation. Dans certaines conditions, ce traitement thermique de fragilisation imposé au substrat implanté a pour conséquence la formation de cavités et/ou de micro-fissures dans la zone enterrée fragilisée entraînant l'apparition de cloques ou bulles ou 25 "blisters" à la surface du substrat. Selon le procédé de l'invention, les conditions d'implantation (dont les paramètres principaux sont l'énergie, la dose et la température) ainsi que les paramètres du traitement thermique de 30 fragilisation et des différentes étapes optionnelles ultérieures de préparation du substrat (traitements B 14239.3 PRI/JL thermiques, dépôts de couches, etc.) doivent être choisis en fonction de la nature du substrat (nature du matériau, orientation cristalline...), de sorte qu'il n'apparaisse pas d'exfoliation de la couche 5 superficielle. Par exfoliation, on entend un détachement partiel de la couche mince au niveau de la zone fragilisée. De la même façon, au cours des étapes technologiques propres à l'application visée, par exemple, au cours d'une étape de croissance épitaxiale 10 de la couche de silicium nécessaire à la réalisation de cellules solaires, aucune exfoliation ne sera générée. Après tout ou partie de la réalisation des composants photovoltaques, et en respectant certaines mises en oeuvre décrites par la suite, la couche 15 superficielle processée (environ 50 pm) pourra être désolidarisée du substrat initial par fissuration au niveau de la zone fragilisée par les micro-cavités et/ou micro-fissures. Le procédé débute par la création d'une 20 couche enterrée fragilisée qui autorisera après la réalisation d'étapes technologiques, la séparation entre une couche superficielle et le reste du substrat. Elle est basée sur l'introduction dans le substrat d'espèces gazeuses telles que l'hydrogène et/ou autres 25 gaz rares (hélium...) par une technique permettant une localisation contrôlée des espèces en profondeur (par exemple l'implantation ionique, l'implantation par immersion plasma...). Une telle implantation permet de former une zone enterrée fragilisée typiquement 30 composée de micro-cavités, "platelets" et/ou micro- B 14239.3 PRI/JL bulles. Cette zone enterrée perturbée délimite avec la surface du substrat une couche superficielle. Dans le but d'augmenter le niveau de fragilisation de la zone implantée, des étapes 5 optionelles de préparation du substrat comportant par exemple, un traitement thermique et/ou un dépôt épaississeur pourront être réalisés sur le substrat avant le traitement thermique de fragilisation. En effet, sous activation thermique, les 10 micro-cavités et/ou "platelets", générés lors de l'implantation par exemple d'ions d'hydrogène, vont suivre une loi de croissance. Ainsi, si la dose implantée est suffisante, l'effet cumulé de l'augmentation de la taille des cavités et/ou des 15 micro-fissures et de la pression de gaz dans celles-ci est l'apparition de déformations locales de la couche superficielle sous forme de cloques. Les caractéristiques (morphologie, taille, densité) de ces micro-fissures et/ou cavités traduisent 20 l'état de fragilisation de la zone implantée. Selon une variante du traitement de fragilisation, on peut réaliser un dépôt d'oxyde à la surface du substrat implanté avant tout traitement thermique. Celui-ci jouera un rôle mécanique 25 d'épaississeur qui permet aux micro-fissures de se développer latéralement selon de plus grandes dimensions, sous l'effet d'un recuit thermique adéquat. Des caractéristiques de micro-fissures favorables à une plus forte fragilisation pourront être obtenues par 30 l'ajout de cette couche déposée. B 14239.3 PRI/JL Pour un substrat donné, les paramètres d'implantation, du traitement thermique de fragilisation ainsi que les paramètres de conditionnement du substrat (traitements thermiques, 5 dépôt de couches agissant comme épaississeurs...), dictent les taille et densité de cloques en surface du substrat, c'est-à-dire également les taille et densité de micro-fissures et/ou cavités sous-jacentes, contenues dans la zone implantée. Le niveau de fragilisation du substrat peut ainsi être paramétré en fonction des conditions d'implantation et des caractéristiques des traitements ultérieurs. Ainsi pour un substrat donné, il est 15 nécessaire de choisir les conditions d'implantation (énergie, dose, température) de sorte que: - la réalisation d'un traitement de fragilisation adéquat mène effectivement à l'obtention de micro-fissures de grande dimension, pouvant générer 20 des cloques à la surface du substrat. Cependant, ce traitement ne devra en aucun cas générer des exfoliations de la couche superficielle. - tout traitement ultérieur, lié aux étapes technologiques propres à l'application visée, par 25 exemple l'épitaxie dans la gamme des 5500 C 11000 C, n'induise pas d'exfoliation locale de la couche. Le procédé selon l'invention associe des conditions d'implantation et des traitements de fragilisation permettant d'éviter l'exfoliation locale 30 de la couche superficielle avant et après les B 14239.3 PRI/JL différentes étapes technologiques relatives à l'application visée. L'ensemble des conditions d'implantation et des traitements permettant d'augmenter la fragilisation 5 doit permettre l'obtention d'un substrat comportant des micro-fissures localisées dans la zone implantée, donnant lieu à l'apparition de cloques à sa surface. Ces micro-fissures sont aléatoirement réparties dans le plan enterré de fragilisation et leur taille suit une 10 loi de distribution gaussienne. Cet état de fragilisation est tel que tout traitement supplémentaire imposé au substrat, dont notamment les traitements à hautes températures, n'induit pas d'exfoliation locale de la couche superficielle 15 délimitée par la zone implantée et la surface du substrat, par exemple au niveau d'une ou plusieurs micro-fissures. Il est important de noter que la morphologie, la taille et la densité des micro-fissures 20 et cavités présentes dans la couche fragilisée peut être variable selon les traitements ultérieurs imposés au substrat fragilisé. Les forts budgets thermiques pour lesquels la reconstruction du matériau constituant le substrat est significative, ont une influence 25 notable sur le changement morphologique des microfissures formées après l'implantation, suivie d'un traitement de fragilisation requérant un faible budget thermique. Après de forts budgets thermiques, ces micro-fissures et/ou cavités évoluent vers des formes 30 polyédriques stables. On note en particulier une reconstruction de type polyédrique des bords de B 14239.3 PRI/JL fissures. Leurs tailles et densités dépendent aussi fortement du budget thermique imposé au substrat fragilisé. On peut remarquer que l'étape de fragilisation peut également comporter un traitement 5 thermique à haute température, de sorte à transformer les micro-fissures et/ou cavités présentes dans la zone implantée en objets stables (évacuation de tout ou partie des espèces gazeuses et reconstruction au moins partielle des bords de fissures). Ceci a pour but 10 d'éviter tout phénomène d'exfoliation au cours des étapes technologiques d'épitaxie et/ou de réalisation de composant. A ce stade, et pour permettre l'élaboration de composants par exemple photovoltaques, la 15 croissance épitaxiale d'une couche de silicium épaisse (jusqu'à environ 50 pm), pourra être effectuée sur le substrat cloqué. Le relief "doux" des cloques en surface (typiquement d'un diamètre allant de quelques pm à quelques dizaines de pm et dont la déformation 20 maximale peut atteindre quelques centaines de nanomètres) permet l'obtention par épitaxie de couches épaisses de silicium monocristallin de bonne qualité pour l'application visée. Différentes étapes d'élaboration de composants de type photovoltaque pourront alors être effectuées. La suite du procédé correspond à la séparation finale entre la couche superficielle et le substrat initial. Cette séparation se fera au niveau de 30 la zone enterrée fragilisée. B 14239.3 PRI/JL Cette étape peut être effectuée par application d'une contrainte en traction, en cisaillement ou en mode mixte impliquant de la traction et du cisaillement, à la zone fragilisée. Selon un premier mode de réalisation, la couche superficielle processée pourra être séparée de son substrat-source, générant ainsi une membrane autoportée. Cette membrane pourra être séparée sur la surface totale du substrat ou encore localement au 10 niveau d'un composant ou d'un ensemble de composants, par l'application d'une contrainte d'ouverture au niveau de la zone fragilisée. Selon un second mode de réalisation, un substrat support de faible cotpourra être lié par 15 l'intermédiaire d'une couche adhésive (polymère, résine, céramique, métallique ou autre...) à la couche processée de silicium. La séparation, par exemple par application de contraintes en traction et/ou en cisaillement et/ou selon un mode mixte à la structure 20 collée peut alors s'effectuer au niveau de la zone enterrée fragilisée. On obtient alors - le substrat initial d'une part, pelé d'une couche mince (cette couche étant la zone 25 délimitée par la zone implantée et la surface du substrat initial), - et le support d'autre part, comportant la membrane de matériau semiconducteur (par exemple du silicium) processée. Selon une variante du procédé et pour faciliter la désolidarisation finale de la membrane du B 14239.3 PRI/JL substrat initial, une attaque chimique pourra être réalisée. Une solution de type SECCO a la propriété d'attaquer le silicium et plus préférentiellement les zones de silicium contraint et/ou ayant subi des 5 déformations plastiques et/ou perturbé par la présence d'inclusions, structurations ou autres transformations morphologiques. Ainsi, la zone fragilisée comportant des micro-fissures et/ou des cavités dont la taille latérale peut varier d'environ quelques dizaines de 10 nanomètres à quelques dizaines de pm, sera une zone privilégiée d'attaque de la solution SECCO . Il est de cette façon possible d'initier une désolidarisation de la couche superficielle processée du substrat initial, par une consommation localisée progressive par la 15 solution chimique de la zone fragilisée enterrée. Selon cette variante de l'étape de séparation, il sera nécessaire de réaliser le dépôt d'une couche de protection, notamment sur la face supérieure processée du substrat, de sorte à éviter la dégradation des 20 cellules et/ou composants réalisés. D'autres solutions permettant la gravure du matériau semiconducteur au niveau de la zone fragilisée peuvent également être utilisées à condition de protéger de manière efficace les parties processées du 25 substrat. On peut notamment citer le TMAH, le KOH si le matériau semiconducteur est du silicium. Selon une variante du procédé, cette étape consistant en une attaque localisée au niveau de la zone fragilisée, peut être effectuée avant la 30 réalisation des composants (par exemple cellules photovoltaques). Ainsi, il ne sera pas nécessaire de B 14239.3 PRI/JL prendre des précautions pour protéger la face processée du substrat fragilisé. Cette technique d'attaque chimique préférentielle peut être utilisée seule pour séparer 5 totalement la membrane processée de son substrat initial, cela dans le but d'obtenir une couche autoportée ou encore dans le but de reporter cette membrane sur un support mécanique économique. Selon une variante, cette technique 10 d'attaque chimique peut être utilisée conjointement avec une technique de séparation mécanique par application de forces externes telles par exemple que la traction. Dans ce cas de figure, l'attaque chimique présentera l'avantage d'initier et de localiser la 15 fissure au niveau de la zone enterrée fragilisée et ainsi de faciliter la désolidarisation finale. Selon une variante, on pourra soumettre le substrat à des traitements par ondes acoustiques (ultrasons, nanovibrations,...). Selon une variante du procédé, on peut réaliser un traitement destiné à faire diffuser des espèces gazeuses, par exemple de l'hydrogène, par la face avant ou la face arrière du substrat processé. Les techniques utilisées peuvent être par exemple 25 l'hydrogénation plasma, ou autres méthodes d'introduction d'espèces gazeuses par diffusion. Cette étape peut permettre d'augmenter le niveau de fragilisation de la zone enterrée de micro-fissures et/ou micro-cavités. Les espèces introduites dans le 30 matériau sont préférentiellement piégées au niveau de la zone de micro-fissures. B 14239.3 PRI/JL La séparation finale peut alors être réalisée par un traitement thermique adapté et/ou par application d'une contrainte mécanique adéquate et/ou par un traitement comprenant à la fois un traitement thermique et un traitement mécanique. Le substrat initial pelé d'une couche superficielle peut alors être recyclé pour la réalisation d'un autre substrat à fragiliser. On notera que, de façon avantageuse, aucun 10 traitement de conditionnement de surface (par exemple un polissage) ne sera nécessaire sur ce substrat recyclé. L' introduction d' espèces gazeuses pourra être faite directement dans le substrat dont la surface présente une micro-rugosité liée à l'étape de 15 disociation. La figure 1 est une vue en coupe transversale d'un substrat semiconducteur 1, dans cet exemple il s'agit d'un substrat en silicium, qui va être soumis au procédé de l'invention, selon un premier 20 exemple de mise en oeuvre. La face principale 2 du substrat de silicium 1 est recouverte d'une couche d'oxyde de silicium 3. Une implantation ionique d'hydrogène, représentée symboliquement par des flèches sur la 25 figure 1, est effectuée dans le substrat 1 au travers de la couche d'oxyde 3. Le faisceau d'implantation possède une énergie de 210 keV et une dose de 6.1016H+/cm2. Il provoque la formation d'une couche enterrée fragilisée 4 comprenant des micro-bulles et 30 des microcavités. B 14239.3 PRI/JL Un recuit à 5500C pendant 30 minutes est effectué sur ce substrat afin d'augmenter le niveau de fragilisation de la zone implantée. En effet, sous activation thermique, les cavités induites par 5 l'implantation suivent une loi de croissance pour former des micro-fissures et/ou des cavités de plus grande taille qui provoque l'apparition de cloques 5 à la surface du substrat comme le montre la figure 2. La surface oxydée du substrat est ensuite 10 désoxydée, puis une étape technologique d'épitaxie de silicium en phase liquide ou en phase vapeur est effectuée. La figure 3 montre la présence d'une couche épitaxiée 6 sur la face principale 2 du substrat 1. L'épaisseur de la couche épitaxiée 6 peut être de 15 50 pm. L'épitaxie en phase liquide peut être faite pour une température d'environ 950'C pendant 2 heures. L'épitaxie en phase vapeur peut être faite autour de 11000C pendant 1 heure. Selon un deuxième exemple de mise en oeuvre 20 de l'invention, l'implantation ionique d'hydrogène est effectuée pour une énergie de 76 keV et une dose de 6.1016H+/cm2 à travers une couche d'oxyde de silicium de 400 nm recouvrant un substrat de silicium. Un dépôt par PECVD est alors effectué pour obtenir une couche 25 d'oxyde de silicium supplémentaire de 3 pm d'épaisseur. Ce substrat peut ensuite subir un traitement de fragilisation tel qu'un recuit à température croissante partant de 400'C jusqu'à 11000C, la montée en température se faisant par exemple à 30C/min et la 30 durée de traitement à 1100'C étant d'une heure. Ce traitement a pour effet de faire croître les cavités B 14239.3 PRI/JL et/ou micro-fissures au niveau de la zone implantée puis de stabiliser ces cavités et/ou micro-fissures à haute température afin qu'il ne s'opère pas de modification de l'état de surface du substrat lors du 5 retrait de la couche épaisse d'oxyde ou au cours des étapes technologiques ultérieures. La surface oxydée du substrat est ensuite désoxydée, préalablement à une étape technologique d'épitaxie en phase liquide ou vapeur de silicium, 10 d'une épaisseur comprise entre 20 pm et 50 pm. Selon un troisième exemple de mise en oeuvre de l'invention, l'implantation d'hydrogène est effectuée par immersion plasma pour une énergie de 76 keV et une dose de 6.1016H+/cm2 à travers une couche 15 d'oxyde de silicium de 400 nm recouvrant un substrat de silicium. Un dépôt par PECVD est alors effectué pour obtenir une couche d'oxyde de silicium supplémentaire de 3 pim d'épaisseur. Ce substrat peut ensuite subir un traitement de fragilisation tel qu'un recuit à 20 température croissante partant de 400'C jusqu'à 11000C, la montée en température se faisant par exemple à C/min. La surface oxydée du substrat est ensuite partiellement désoxydée. L'oxyde est par exemple retiré 25 sur la partie centrale du substrat mais demeure sur une couronne en bord de substrat, d'une largeur pouvant aller de quelques centaines de pm à quelques mm. Une étape d'épitaxie en phase liquide pour obtenir une couche épitaxiée d'épaisseur comprise entre 20 pm et 30 50 pm est ensuite effectuée. B 14239.3 PRI/JL La figure 4 illustre ce troisième exemple de mise en oeuvre de l'invention. Elle montre un substrat en silicium 11 comportant une couche enterrée fragilisée 14, une couche d'oxyde 13 subsistant en 5 couronne sur le substrat 11 et une couche épitaxiée 16 déposée sur la partie de la face 2 du substrat non recouverte d'oxyde. On voit bien que sur la couronne 13 la reprise d'épitaxie ne s'est pas faite. Selon un quatrième exemple de mise en 10 oeuvre de l'invention, l'implantation ionique d'hydrogène est effectuée pour une énergie de 210 keV et une de dose de 7.1016H+/cm2 à travers une couche d'oxyde de silicium de 200 nm recouvrant un substrat de silicium. Un dépôt par PECVD est alors effectué pour 15 obtenir une couche d'oxyde de silicium supplémentaire de 10 pn d'épaisseur. Ce substrat pourra ensuite subir un recuit de fragilisation à 450'C pendant 14 heures, suivi d'une montée à 30C/min jusqu'à 11000C. La surface oxydée du substrat est ensuite partiellement désoxydée. L'oxyde est par exemple retiré sur la partie centrale du substrat mais demeure sur une couronne en bord de substrat, d'une largeur pouvant aller de quelques centaines de pm à quelques mm. Une 25 étape d'épitaxie en phase vapeur de silicium pour obtenir une couche épitaxiée d'épaisseur comprise entre et 50 pm est ensuite effectuée. Après cette étape, le substrat comprend une partie centrale sur laquelle la reprise d'épitaxie de 30 silicium monocristallin a été possible du fait de la désoxydation préalable à l'épitaxie. Le substrat B 14239.3 PRI/JL comprend aussi, sur sa partie périphérique, la couronne d'oxyde de silicium sur laquelle la reprise d'épitaxie s'est opérée sous forme polycristalline. Selon un cinquième exemple de mise en 5 oeuvre de l'invention, l'implantation d'hydrogène par immersion plasma est effectuée pour une énergie de 76 keV et une dose de 6.1016H+/cm2 à travers une couche d'oxyde de silicium de 400 nm recouvrant un substrat de silicium poli double face. L'implantation est effectuée 10 sur les deux faces principales du substrat. Un dépôt d'oxyde PECVD de 3 pm est réalisé sur ce substrat implanté double face. Ce substrat subit ensuite un traitement de fragilisation tel qu'un recuit à température croissante partant de 400'C jusqu'à 11000C, 15 la montée en température se faisant par exemple à C/min. Les surfaces oxydées du substrat sont ensuite partiellement désoxydées. En particulier, l'oxyde est retiré sur une partie centrale des deux 20 faces du substrat mais demeure sur une couronne en bord d'une largeur pouvant aller centaines de pm à quelques mm. Une étape technologique d'épitaxie en phase liquide, d'une épaisseur comprise entre 20 pm et 50 pm est ensuite effectuée, sur les deux faces du substrat. 25 Après cette étape, le substrat comprend une partie centrale sur laquelle la reprise d'épitaxie a été possible du fait de la désoxydation préalable à l'épitaxie. Le substrat comprend, sur la partie périphérique de ses faces, la couronne d'oxyde PECVD 30 déposé sur laquelle la reprise d'épitaxie n'a pas été possible. B 14239.3 PRI/JL Selon un sixième exemple de mise en òuvre de l'invention, l'implantattion ionique d'hydrogène est effectuée pour une énergie de 52 keV et une dose de 5,5.1016 H+/cm2 à travers une couche d'oxyde de silicium 5 de 200 nm recouvrant un substrat de silicium. Un dépôt par PECVD est alors effectué pour obtenir une couche d'oxyde supplémentaire de 5 pm d'épaisseur. Le substrat pourra ensuite subir un recuit de fragilisation à 5000C pendant 4 heures. La surface oxydée du substrat est 10 ensuite désoxydée totalement. Une étape d'épitaxie en phase liquide à 6000C pourra alors être réalisée dans le but d'obtenir une couche épitaxiée comprise entre pm et 50 pm Quelle que soit la mise en oeuvre de 15 l'invention, des étapes technologiques de réalisation de composants, par exemple photovoltaques, peuvent être mises en oeuvre. La figure 5 montre des composants 7 réalisés dans la couche épitaxiée 6 du substrat représenté à la figure 3. Si l'épitaxie a été effectuée 20 sur les deux faces principales du substrat, des composants peuvent alors être réalisés dans les deux couches épitaxiées. Le substrat ainsi processé est ensuite solidarisé au moyen d'une colle céramique 8 par exemple 25 sur un support mécanique 9 tel qu'un substrat en céramique, en verre ou en mullite comme le montre la figure 6. L'insertion dans la région de la couche fragilisée 4, d'un outil adapté comportant par exemple une lame en biseau permettra alors de découper au 30 niveau de la zone enterrée implantée, séparant ainsi la couche processée 6 de son substrat initial 1, et la B 14239.3 PRI/JL laissant solidaire du substrat support 9. Le substrat initial 1 pourra ensuite être recyclé en nouveau substrat à fragiliser. Le substrat processé du deuxième mode de 5 mise en oeuvre de l'invention peut être solidarisé au moyen d'une colle polymère sur un support mécanique tel qu'un substrat plastique. L'immersion de la structure collée dans une solution, par exemple de SECCO I provoque l'attaque préférentielle du silicium 10 polycristallin, de la couronne d'oxyde et de la zone enterrée fragilisée, ce qui peut amorcer la séparation entre la couche processée de son substrat initial. La séparation peut s'opérer en totalité selon cette voie chimique ou encore être assistée par l'application 15 d'une contrainte mécanique ou encore être relayée par une voie purement mécanique d'ouverture mettant en oeuvre des contraintes en tension et/ou en cisaillement comme cela est indiqué par les flèches F sur les figures 6 et 7. Le substrat initial pourra ensuite être 20 recyclé en nouveau substrat à fragiliser. Le substrat processé du troisième mode de mise en oeuvre de l'invention peut être solidarisé au moyen d'une colle polymère sur un support mécanique tel qu'un substrat en plastique. La structure collée peut 25 alors être immergée dans un bain de HF. Cela a pour conséquence d'attaquer la couche d'oxyde périphérique présente sur le substrat fragilisé processé. Ainsi, l'application de la contrainte lors de l'insertion d'une lame est mieux localisée au niveau de la zone 30 fragilisée. On aboutit alors à la séparation entre la couche processée et son substrat initial. Le substrat B 14239.3 PRI/JL initial pourra ensuite être recyclé en nouveau substrat à fragiliser. Le substrat processé du quatrième mode de mise en oeuvre de l'invention peut être solidarisé au 5 moyen d'une colle polymère sur un support mécanique tel qu'un substrat plastique. L'immersion de la structure collée dans une solution, par exemple de SECCO , provoque l'attaque préférentielle du silicium polycristallin, de la couronne d'oxyde et de la zone 10 enterrée fragilisée, ce qui peut amorcer la séparation entre la couche processée de son substrat initial. La séparation peut s'opérer en totalité selon cette voie chimique ou encore être assistée par l'application d'une contrainte mécanique ou encore être relayée par 15 une voie purement mécanique d'ouverture mettant en oeuvre des contraintes en tension et/ou en cisaillement comme cela est indiqué par les flèches F sur les figures 6 et 7. Le substrat initial pourra ensuite être recyclé en nouveau substrat à fragiliser. 20 Le substrat processé du cinquième mode de mise en oeuvre de l'invention peut être solidarisé au moyen d'une colle polymère sur un support mécanique tel qu'un substrat plastique. La structure collée est alors 25 immergée dans un bain de HF. Cela a pour conséquence d'attaquer la couche d'oxyde périphérique présente sur chacune des faces du substrat fragilisé processé. L'application de la contrainte lors de l'insertion d'une lame sera mieux localisée au niveau de la zone 30 fragilisée. Cette contrainte sera successivement ou conjointement appliquée dans la région de la couche B 14239.3 PRI/JL fragilisée d'une et de l'autre face du substrat. On aboutit alors à la séparation entre les couches processées et le substrat initial. Le substrat initial pourra ensuite être recyclé en nouveau substrat à fragiliser. B 14239.3 PRI/JL REVENDICATIONS 1. Procédé de réalisation d'un substrat semiconducteur démontable, comprenant les étapes suivantes: - introduction d'espèces gazeuses dans le substrat (1) selon des conditions permettant la constitution d'une couche fragilisée (4) par la présence dans cette couche de micro-cavités et/ou de 10 micro-bulles, une couche mince de matériau semiconducteur étant ainsi délimitée entre la couche fragilisée (4) et une face (2) du substrat, traitement thermique du substrat pour augmenter le niveau de fragilisation de la couche 15 fragilisée (4), ce traitement thermique étant mené jusqu'à l'apparition de déformations locales de ladite face (2) du substrat (1) sous forme de cloques mais sans générer d'exfoliations de la couche mince lors de cette étape et au cours de la suite du procédé, - épitaxie de matériau semiconducteur (6) sur ladite face du substrat pour fournir au moins une couche épitaxiée sur ladite couche mince. 2. Procédé selon la revendication 1, 25 caractérisé en ce que l'introduction d'espèces gazeuses est réalisée par implantation ionique ou implantation par immersion plasma. 3. Procédé selon la revendication 2, 30 caractérisé en ce que l'introduction d'espèces gazeuses B 14239.3 PRI/JL étant réalisée par implantation par immersion plasma, le procédé est appliqué sur deux faces du substrat. 4. Procédé selon la revendication 1, 5 caractérisé en ce que, avant l'étape de traitement thermique du substrat, il est prévu une étape de formation d'un épaississeur dont l'épaisseur est suffisamment grande pour ne pas générer d'exfoliations dans la couche mince et suffisamment petite pour éviter 10 la séparation du substrat au niveau de la couche fragilisée lors de l'étape de traitement thermique du substrat. 5. Procédé selon la revendication 4, 15 caractérisé en ce que l'épaississeur est éliminé totalement ou partiellement avant l'étape d'épitaxie. 6. Procédé selon la revendication 1, caractérisé en ce qu'il est prévu une étape 20 supplémentaire de soumission de la couche épitaxiée à au moins une étape de réalisation de composants (7). 7. Procédé selon la revendication 6, caractérisé en ce que ladite étape de réalisation de 25 composants (7) est une étape de réalisation de composants photovoltaques. 8. Procédé selon l'une quelconque des revendications précédentes, caractérisé en ce qu'il est 30 prévu une étape supplémentaire de formation d'une couche de protection sur la couche épitaxiée, cette B 14239.3 PRI/JL couche de protection étant destinée à protéger la couche épitaxiée d'une attaque chimique destinée à la séparation du substrat au niveau de la couche fragilisée. 9. Procédé d'obtention d'un élément de matériau semiconducteur, caractérisé en ce qu'il comprend les étapes suivantes: fourniture d'un substrat semiconducteur 10 démontable obtenu par le procédé selon l'une quelconque des revendications 1 à 8, - démontage du substrat semiconducteur démontable par détachement de ce substrat au niveau de la couche fragilisée, la séparation étant soit total 15 pour fournir un élément de matériau semiconducteur formant membrane et constitué de la couche mince de matériau semiconducteur et de la couche épitaxiée, soit partiel pour fournir un ou plusieurs éléments de matériau semiconducteur formant un ou plusieurs 20 composants et constitué(s) d'une partie de la couche mince de matériau semiconducteur et de la couche épitaxiée. 10. Procédé selon la revendication 9, 25 caractérisé en ce qu'il est prévu une étape supplémentaire de fixation de la couche épitaxiée sur un support avant l'étape de démontage. 11. Procédé selon la revendication 9, caractérisé en ce que le détachement résulte de B 14239.3 PRI/JL l'application d'une contrainte en traction et/ou d'une contrainte en cisaillement. 12. Procédé selon la revendication 9, 5 caractérisé en ce que le détachement résulte de la mise en oeuvre d'une étape d'introduction d'espèces gazeuses supplémentaires dans la couche fragilisée, puis d'une étape de contrainte mécanique et/ou de traitement thermique de la couche fragilisée. 13. Procédé selon la revendication 9, caractérisé en ce que le détachement résulte de l'application d'une contrainte d'ouverture au niveau de la couche fragilisée. 14. Procédé selon la revendication 9, caractérisé en ce que le détachement résulte d'une attaque chimique de la couche fragilisée. 15. Procédé selon la revendication 9, caractérisé en ce que le détachement résulte d'un traitement par ondes acoustiques de la couche fragilisée. 16. Procédé selon l'une quelconque des revendications 9 à 15, caractérisé en ce que l'étape de fourniture d'un substrat semiconducteur démontable comprend la fourniture d'un substrat qui a déjà été démonté et qui est obtenu par le procédé selon l'une 30 quelconque des revendications 1 à 8 sans conditionnement préalable de surface. B 14239.3 PRI/JL